ГЛАЗУРЬ
GLASE

Изобретение относится к технологии силикатов и касается составов глазурей для нанесения на облицовочную плитку, изделия декоративно-художественного назначения.
2
2
3
2
3
2
2
2
2
2
3
Известна глазурь, включающая, мас.%: SiO 53,0-54,0; AlO 10,5-11.0; ВО 4,0-4,2; ZnO 5,2-5,4; щелочные оксиды (NaO, KO, LiO) 4,8-5,2; CaO 6,5-7,0; MgO 1,0-1,4; BaO 2,0-2,22; MnO 3,0-3,2; СоО 3,5-5,0; FeO 3,1-3,9 [1]. Температура варки фритты 1350-1400°С, температура обжига 1120-1150°С.
Задача изобретения состоит в снижении температуры обжига глазури.
2
2
3
2
3
2
2
2
2
2
2
3
2
3
2
2
2
2
Технический результат достигается тем, что в глазури, включающей SiO, МО, BO, ZnO, NaO, KO, LiO, CaO, MgO, BaO, MnO, СоО, компоненты находятся при следующем соотношении, мас.%: SiO47,0-48,0; AlO 1,0-1,5; ВО 8.0-9,0; ZnO 5,0-5,5; NaO 2,0-3,0; KO 2,0-3,0; LiO 2,0-3,0; CaO 1,0-1,5; MgO 15,0-17,0; BaO 1,0-1,5; MnO 10,5-11,0; СоО 0,5-1,0.
В таблице приведены составы глазури.
Таблица 1
Компоненты.
Состав, мас.%:
1
2
3
SiO<sub>2</sub>
48,0
47,5
47,0
Al<sub>2</sub>O<sub>3</sub>
1,0
1,2
1,5
В<sub>2</sub>О<sub>3</sub>
8,0
8,5
9,0
ZnO
5,0
5,2
5,5
Na<sub>2</sub>O
2,0
2,5
3,0
K<sub>2</sub>O
2,0
2,5
3,0
Li<sub>2</sub>O
3,0
2,5
2,0
CaO
1,0
1,3
1,5
MgO
17,0
16,0
15,0
BaO
1,5
1,3
1,0
MnO<sub>2</sub>
10,5
10,7
11,0
CoO
1,0
0,8
0,5
Варку фритты глазури проводят и в интервале температур 1350-1370°С. Расплав гранулируют в воду. Полученную фритту размалывают мокрым способом до полного прохождения через сетку №0056, подготавливают суспензию с влажностью 45-50%. Суспензию наносят на керамические изделия и в интервале температур 920-970°С проводят обжиг. Глазурь образует гладкое и ровное покрытие.
Источники информации
1. RU 103675 B1, C03C 8/00, 1993.